Matériau comprenant un substrat revêtu d’un revêtement fonctionnel comprenant en partant du substrat : - éventuellement un premier revêtement diélectrique situé en-dessous de la couche fonctionnelle comprenant : - une couche d’indice de réfraction supérieur d’épaisseur optique comprise entre 0 et 110 nm et - une couche d’indice de réfraction inférieur d’épaisseur optique comprise entre 0 nm et 170 nm, la couche d’indice de réfraction supérieur, si elle est présente, a un indice de réfraction supérieur à celui de la couche de réfraction inférieur, sil elle est présente, et la variation d’indice de réfraction à 550 nm entre ces deux couches est supérieure à 0,25, - une couche fonctionnelle à base d’un oxyde conducteur transparent, - un second revêtement diélectrique situé au-dessus de la couche fonctionnelle comprenant : - une couche d’indice de réfraction supérieur d’épaisseur optique comprise entre 80 et 170 nm et - une couche d’indice de réfraction inférieur d’épaisseur optique comprise entre 80 et 190 nm, la couche d’indice de réfraction supérieur a un indice de réfraction supérieur à celui de la couche de réfraction inférieur et la variation d’indice de réfraction à 550 nm entre ces deux couches est supérieure à 0,25, la somme des épaisseurs optiques du premier et du second revêtement diélectrique est supérieure à 200 nm. Matériau selon la revendication 1 caractérisée en ce que la couche fonctionnelle est choisie parmi l'oxyde d'étain dopé au fluor, l'oxyde d'étain dopé à l'antimoine et/ou l'oxyde d'indium et d'étain. 3. Matériau selon l’une quelconque des revendications précédentes caractérisé ce que les couches diélectriques d’indice de réfraction inférieur des revêtements diélectriques ont un indice de réfraction inférieur à 1,7. Matériau selon la revendication précédente caractérisé en ce que les couches d’indice de réfraction inférieur sont des couches à base d’oxyde de silicium. 5. Matériau selon l’une quelconque des revendications précédentes caractérisé ce que les couches diélectriques d’indice de réfraction supérieur des revêtements diélectriques ont un indice de réfraction supérieur à 1,9. Matériau selon l’une quelconque des revendications précédentes caractérisé en ce que les couches diélectriques d’indice de réfraction supérieur de chaque revêtement diélectrique sont choisies parmi : - les couches à base de nitrure d’un ou plusieurs éléments choisis parmi le silicium, l’aluminium ou le zirconium, de préférence à base de nitrure de silicium, - les couches à base d’oxyde de zinc et d’étain, - les couches à base d’oxyde de zinc ou - les couches à base d’oxyde de titane. 7. Matériau selon l’une quelconque des revendications précédentes caractérisé ce que : le revêtement diélectrique situé en-dessous de la couche fonctionnelle comprend : - une couche d’indice de réfraction supérieur d’épaisseur optique comprise entre 0 nm et 20 nm, - une couche d’indice de réfraction inférieur d’épaisseur optique comprise entre 0 nm et 25 nm, le revêtement diélectrique situé au-dessus de la couche fonctionnelle comprend : - une couche d’indice de réfraction supérieur d’épaisseur optique comprise entre 100 nm et 140 nm, - une couche d’indice de réfraction inférieur d’épaisseur optique comprise entre 80 et 140 nm. 8. Matériau selon l’une quelconque des revendications 1 à 6 caractérisé ce que le revêtement diélectrique situé en-dessous de la couche fonctionnelle comprend : - une couche d’indice de réfraction supérieur d’épaisseur optique comprise entre 40 nm et 110 nm, - une couche d’indice de réfraction inférieur d’épaisseur optique comprise entre 20 nm et 145 nm, le revêtement diélectrique situé au-dessus de la couche fonctionnelle comprend : - une couche d’indice de réfraction supérieur d’épaisseur optique comprise entre 80 nm et 170 nm, - une couche d’indice de réfraction inférieur d’épaisseur optique comprise entre 125 et 190 nm. Matériau selon la revendication précédente caractérisé ce que la somme des épaisseurs optiques du premier et du second revêtement diélectrique est supérieure à 300 nm. 10. Matériau selon la revendication 8 ou 9 caractérisé ce que: le revêtement diélectrique situé en-dessous de la couche fonctionnelle comprend : - une couche d’indice de réfraction supérieur d’épaisseur optique comprise entre 60 nm et 80 nm, - une couche d’indice de réfraction inférieur d’épaisseur optique comprise entre 75 nm et 105 nm, le revêtement diélectrique situé au-dessus de la couche fonctionnelle comprend : - une couche d’indice de réfraction supérieur d’épaisseur optique comprise entre 90 nm et 130 nm, - une couche d’indice de réfraction inférieur d’épaisseur optique comprise entre 150 et 165 nm. Vitrage feuilleté comprenant un matériau selon l’une quelconque des revendications 1 à 10 et au moins un second substrat, le matériau et le second substrat sont liés entre eux par l’intermédiaire d’un intercalaire de feuilletage. Vitrage feuilleté selon la revendication précédente caractérisé en ce qu’il comporte une face 1 située à l'extérieur du bâtiment ou du véhicule qu’il équipe, des faces 2 et 3 au contact de l’intercalaire de feuilletage et une face 4 à l'intérieur du bâtiment ou du véhicule, le revêtement fonctionnel est positionné en face 4. Vitrage lumineux comprenant un vitrage feuilleté selon l’une quelconque des revendications 11 à 12, une source de lumière couplée optiquement pour former un guide de lumière et un élément extracteur de lumière pour extraire la lumière guidée. Vitrage lumineux selon la revendication précédente caractérisé en ce que l’élément extracteur est un élément diffusant en couche formant un motif. Vitrage lumineux selon la revendication précédente choisi parmi une vitre latérale, une vitre arrière, une vitre de toit ou un parebrise.